FR 2577214 A1 19860814 FR 8502382 A 19850212 La présente invention concerne un procédé pour la fabrication d'une matière poreuse et réfractaire, résistant particulièrement bien aux chocs thermiques. Traditionnellement on trouve sur le marché des matières poreuses qui ne résistent pas aux chocs thermiques ou des matières réfractaires, résistant difficilement aux chocs thermiques mais qui ne sont pas poreuses. Dans divers domaines d'application industriels ou ménagers, par exemple, le manque d'une matière présentant ces deux propriétés de porosité et résitance aux chocs thermiques est actuellement perçu comme une lacune. Le procédé selon l'invention permet de remédier à cette lacune. Selon la caractéristique essentielle de l'invention, la matière obtenue "ARGITAL" marque déposée contient outre de l'argile qui en compose la base, d'une part de la cordiérite et d'autre part éventuellement de la sciure de bois, dans des qualités et proportions variables. L'invention sera mieux comprise, et les buts et avantages de celle-ci apparaîtront plus clairement au cours de la description explicative qui va suivre. Selon une composition préférentielle, on procédera dans l'ordre à Premièrement: une pesée de la cordièrite dans un pourcentage pondéral de 10 % ou dans tout autre pourcentage, selon une variante, pesée de la sciure de bois dans un pourcentage pondéral de 5 % ou dans tout autre pourcentage et enfin pesée de l'argile dans un pourcentage pondéral complémentaire. Deuxièmement : un malaxage intime des différents constituants de l'invention à savoir argile, cordièrite et, selon une variante, sciure de bois. Troisièmement un séchage lent à l'air ou à tout autre procédé de séchage. Quatrièmement: : une cuisson au four jusqu'à obtention d'une température de 900 C soit environ 9 heures ou à tout autre mode de cuisson. Cinquièmement : un refroidissement lent de la matière s'opérant actuellement sur 24 heures ou a tout autre mode de refroidissement. '.a présente invention est caractérisée par le mélange argile, cordièrite ainsi que par l'adjqnction éventuelle de sciure de bois destinée à augmenter la porosité de la matière représentant l'invention. La cordiérite, minéral à basse dilatation, améliore notablement la résistance aux chocs thermiques (ind. de T si on en avait - C à +oC2 par abaissement du coefficient de dilatation. La présente invention est suceptible d'applications irldustrielles dans des domalnes nécessitant soit un matériau poreux soit réfractaire, supportant des chocs - thermiques importants et répétés, soit ces deux propriétés. - Ustensiles ménagers : plats émaillés, briques à vin, allu s Ieux. allumeur de barbecue, mèches. - réfractaires Industriels: : cazettes, accessoires d'enfournement, brûleurs, pare-Ilamrnes.L3ien entendu, l'invention n'est 3suizement limitée aux applications précitées. REVENDICATIONS I) Procédé pour la fabrication d'une matière poreuse et réfractaire, résistant particulièrement bien aux chocs thermiques importants et répétés caractérisé en ce qu'il utilise un mélange d'argile et de cordièrite dans des qualités et proportions variables. 2) Procédé selon la revendication 1 caractérisé par l'adjonction éventuelle de sciure de bois dans une qualité et une proportion variables.